Brevet FR2485269A1 — publié le 19811224

La présente invention, concernant des piles, est plus spécifiquement relative à des perfectiomnnements aux piles électriques à l'oxyde d'argent divalent, uti- iscant l'oxyde d'argent divalent comme constituant prin= cipal de l'électrode positive de la pile. On connaît les batteries alcalines classiques à l'argent dans lesquelles l'électrode positive des pi- les alcalines est principalement fermée dioxyde d'argent divalent et l'électrode négative, principalement de zinc ou d' une autre sub-.- 'ce analogue L' oxyde d' argent di- valent présente une grande teneur en oxygène en compa- raison de l'oxyde d'argent monovalent et donc une pile utilisan-t l'oxyde d'argent divalent a une grande capa- cité de décharge. Néanmoins, comme l'oxyde d'argent di- valent n'a dans la pile qu'une mauvaise stabilité et se décompose graduellement en oxyde d 'argent monovalent, au cours du stockage de la structure de la batterie, l'oxygène produit à l'intérieur de la pile augmentera la pression interne dans celle-ci, de sorte que la pile se déformera ou mêeme, dans des cas extrêmes, elle écla- tera. Cette décomposition de l'oxyde d'argent divalent (appelé aussi "autodécharge") signifie également que la quantité d'oxyde d'argent divalent disponible pour le fonctionnement de la pile ira en diminuant, en empé- chant la pile de produire la quantité de courant élec- trique initialement prévue. En particulier dans les pi- les alcalines cbnçues pour un service de longue durée, ce phénomène d'autodécharge constitue un problème impor- tant. On estime que la tendance à se décomposer que présente l'oxyde d'argent divalent dans une telle pile peut être attribuée à la grande activité de l'oxyde d'ar- gent divalent et à la réaction, qui en résulte, de l'oxy- de d'argent divalent avec l'électrolyte alcalin avec lequel il est maintenu en contact direct. Un procédé pour éviter ces inconvénients, dans lequel les surfaces des particules d'oxyde d'argent divalent sont recouvertes -485269 de plombate d'argent, est expose dans le brevet des E U J no 3 017 448. Ce procédé a permis d'amiorer la durée de stockage d'une pile à l'oxyde d'argent divalent. Comme critère de la stabilité de l'oxyde d'ar- gent divalent utilis' dans les piles, on peut utiliser la grandeur appelée "taux de gazéification" ou 'taux de formation de l'oxygène)'. Ce critère est e7prie par le volume d'oxygène produit au cours d'une durée fixée par 1 g d'oxyde d'argent divalent maintenu dans une so- lution aqueuse à 40% d'hydroxyde de sodium (soude) ou d'hydroxyde de potassium (potasse) à 400C. On remarquera que ces conditions sont plus dlures que celles dans les- quelles une pile à l'oxyde d'argent divalent fonctionne normalement. Habituellement, une pile à l'oxyde d'argent bivalent utilise l'hydroxyde de sodium comme électrolyte. Mais, pour des applications nécessitant un fort courant électrique dès le début, ces piles doivent utiliser pour cela l'hydroxyde de potassium. Généralement l'oxyde d'ar- gent bivalent classique présente moins de stabilité en présence d'hydroxyde de potassium qu'en présence d'hydro- xyde de sodium. En recherchant des moyens pour stabiliser une pile à l'oxyde d'argent divalent comportant de l'oxyde d'argent divalent dans l'électrode positive on a fait des expériences pour incorporer divers additifs à la pile. On a trouvé que l'addition d'une source de plomb et d'une source d'aluminium, soit à lélectrode d'argent divalent, soit à l'électrolyte alcalin dans la pile à oxyde d'argent divalent, pouvait procurer une grosse stabilité à l'oxyde d'argent divalent. Cette découverte a été exposée en détail dans les demandes de brevet ja- ponais JA-OS 9222/1981 et JA-OS 9966/1981. Un objet de la présente invention consiste à réaliser une pile à l'oxyde d'argent divalent comportant une électrode positive formée principalement d'oxyde d'argent divalent, dans laquelle l'oxyde d'argent diva- lent sera caractérisé par une stabilité notablement accrue. En étudiant cette question de près, on a trouvé que lorsque deux composants à base de cadmium et à base de tellure sont ajoutés à l'oxyde d'argent divalent, à l'électrolyte alcalin ou aux deux, la stabilité de l'oxyde d'argent divalent est notablement accrue et la stabilité améliorée n'est pas dégradée, même lorsqu'on utilise l'hydroxyde de potassium comme-électrolyte pour la pile. On a encore découvert qu'un oxyde d'argent divalent qui inclut un "composant cadmium" et un "compo- sant tellure" peut avoir encore sa stabilité améliorée *en effectuant l'addition du composant cadmium et du composant tellure en conjonction avec l'addition d'un ou plusieurs composants auxiliaires contenant des élé- ments choisis dans le groupe constitué par le thallium, le mercure, le plomb, le germanium, llytrium, l'étain, le tungstène, le lanthane, les terres rares, le zinc, l'aluminium et le sélénium. Ces éléments composants auxiliaires peuvent 8tre incorporés dans l'oxyde d'ar- gent divalent, dans l'électrolyte alcalin ou dans les deux. Parmi les composants additifs utilisés dans l'invention, certains sont facilement solubles dans l'électrolyte alcalin, tandis que d'autres ne sont que légèrement solubles. En-but cas, la stabilisation de la pile à l'oxyde d'argent divalent selon la présente in- vention est réalisée en ajoutant les composants indiqués, dans les quantités requises, à l'oxyde d'argent divalent constituant l'électrode positive, à l'électrolyte alcalin ou aux deux. Comme le cadmium, le thallium, le mercure, l'étain et l'yttrium ne sont que peu solubles dans l'élec- trolyte alcalin, ils sont incorporés dans cet électro- lyte sous la forme d'une boue ou à l'état de suspension. Par ailleurs, comme le tellure, le plomb, le germanium, l'aluminium, le zinc et le sélénium sont facilement so- lubles dans l'électrolyte alcalin, ils se disolvent sous la forme d'ions lorsqu'ils sont incorporés dans l'électro- 4 2485269 lyte. Néanmoins, même dans le cas d'un composant facile- ment soluble dans l'électrolyte alcalin, comme on n'en aura aura besoin que d'une petite quantité, cette très petite quantité de composant dissoute dans l'électrolyte jouera néanmoins un rôle important pour la stabilisation de l'oxyde d'argent divalent. Ceci signifie que l'addition d'un tel composant à l'électrolyte alcalin, même s'il n'est que légèrement soluble'dans les bases, se montrera amplement efficace pour stabiliser l'oxyde d'argent di- valent. Lorsqu'on effectue l'addition du composant à l'oxyde d'argent divalent, ce dernier sera avantageuse- ment d'un type obtenu, comme clest généralement l'habi- tude, en utilisant une solution de nitrate d'argent, un agent oxydant tel que le persulfate de potassium et une base caustique. Un résultat presque semblable est atteint cependant en utilisant un oxyde d'argent divalent du type produit par le procédé de l'oxydation de l'halo- génure d'argent ou par le procédé de l'oxydation par l'ozone. L'inclusion du composant- cadmium et du compo- sant tellure et/ou le composant auxiliaire tel que le thalium ou l'ltrium dans l'oxyde d'argent divalent est avantageusement effectuée en provoquant la réaction d'un hydroxyde alcalin, de nitrate d'argent et d'un agent oxydant, en ajoutant le composant cadmium, le composant tellure et le composant auxiliaire à l'oxyde d'argent divalent produit dans la boue résultante (non encore filtrée ou séchée), en les mélangeant, puis en soumet- tant le mélange résultant à une filtration et à une des- sication. Ceci peut être réalisé par une autre voie en desséchant préalablement de l'oxyde d'argent divalent, en redispersant l'oxyde d'argent divalent séché dans un agent dispersif et en ajoutant le composant cadmium, le composant tellure et le composant auxiliaire à la dis- persion résultante. On peut aussi obtenir le résultat cherché en mélangeant mécaniquement de l'oxyde d'argent divalent à l'état sec avec le composant cadmiume le compo- sant tellure et le composant auxiliaire. Il est également possible d'effectuer l'inclusion en ajoutant le compo- sant cadmium, le composant tellure et le composant au- xiliaire à un milieu formé par une solution de nitrate d'argent, une solution alcaline, un agent oxydant et de l'eau, milieu qui est traité pour l'obtention d'oxyde d ' argent divalent L'inclusion est obtenue aussi efficacement que décrit ci-dessus en ajoutant les composants cadmium, tellure et auxiliaire à des granules d'oxyde d'argent divalent produits au cours de la préparation de l'élec- trode positive en oxyde d'argent divalent, destinée à la pile, puis en comprimant le mélange résultant sous la forme d'électrode positive. Lorsque les composants ajoutés à la pile à l'oxyde d'argent divalent sont limités au cadmium et au tellure, la quantité de composant cadmium ne doit pas être inférieure à 0,03% en poids, calculée sous forme de cadmium métal, et celle du composant tellure ne doit pas 8tre inférieure à 0,01% en poids calculée comme tel- lure métal. Même si la présente invention est mise en oeuvre en utilisant des quantités de composants additifs à leurs limites inférieures respectives, l'amélioration de la stabilité de la pile est remarquable en comparaison avec celle procurée par la technique classique ne compor- tant que le seul usage d'un composant cadmium. Afin d'ob- tenir le même degré de stabilité dans la pile par le seul emploi du cadmium, la quantité de cadmium à ajou- ter doit être d'au moins 0,3% en poidso Ce fait constitue sans doute l'indication claire que l'addition des compo- sants envisagés dans l'invention a un effet multiplié sur l'amélioration de la stabilité de la pile. Naturel- lement, le volume d'oxygène produit à l'intérieur de la pile est plus efficacement diminué avec l'usage combiné du cadmium et du tellure. L'effet procuré par l'emploi combiné n'est cependant pas absolument évident si les deux composants sont incorporés avec des concentrations tom- bant en dessous de leurs limites inférieures respecti- ves telles qu'indiqué ci-dessus. Lorsque le composant cadmium et le composant tellure sont ajoutés à l'oxyde d'argent divalent, le rap- port de la quantité de cadmium à celle de tellure devrait dépasser 0,2 et même de préférence 0,5. Une augmentation excessive de la quantité de tellure par rapport à celle du cadmium n'est pas souhaitable parce qu'elle détruit plutôt qu'améliore les effets recherchéso Le total de cadmium et de tellure à ajouter à l'oxyde divalent est avantageusement maintenu en dessous d'une limite supérieure d'environ 10% en.poids. Si l'on augmentait la quantité de ces éléments, ceci abaisserait la pureté de l'oxyde d'argent divalent et entrainerait par conséquent une réduction de la quantité de courant électrique engendré. Mais si ces composants sont utilisés comme charges inertes ou comme substances de mmplissage dans l'oxyde d'argent divalent lorsqu'on presse l'électrode positive de la pile, on peut les ajou- ter par quantités représentant au total plus de 10% en poids. Dans ce cas, les composants ajoutés en plus ne dégradent pas la stabilité de l'oxyde d'argent divalent.- Comme exemples du composant cadmium qu'on peut utiliser avec avantage dans l'invention, on citera l'oxyde de cadmium, l'hydroxyde de cadmium, le métal cadmium en poudre, le sulfure de cadmium, le sulfate de cadmium, le nitrate de cadmium, le stéarate de cadmium, le for- mate de cadmium, le séléniure de cadmium et le sélénate de cadmium. Ces composants à base de cadmium peuvent être utilisés isolément ou bien dans des combinaisons variées. Des exemples du composant tellure avantageuse- ment utilisables dans l'invention incluent le dioxyde de tellure, le trioxyde de tellure, le tellure métal en poudre, l'acide tellurique, l'acide tellureux, les sels alcalins d'acide tellurique, les sels alcalins d'acide tellureux et les tellurates. Ces composants à de tellure peuvent 'être utilisés isolement ou en combi- naison variées. Les composés et alliages qui contiennent à la fois le cadmium et le tellure, tels que par exemple CdTe03, CdTeO et l'alliage en poudre Od-Te peuvent 8tre également employés comme additions. Lorsqu'on ajoute les composants cad.,mitu. et tellure à l'électrolyte alcalin dans la pile à leoxyde d'argent divalent, la diea ntit de eomp osmx acaium ainsi ajoutée dépasse avantageusement 0 03 g/Xlitre bien que '1 effet de l'addition de ce composeat ne devienne discernable que lorsque la.quantité ajoutée monte au- dessus de 0,01 g/litre Néanmoins on me peut s'atten- dre à ce qu'une augmentation de cette qtantité au-delà de 10 g/litre amène quelque effet supplémentaireo l'ef- fet de l'addition du composant tellure devient discer- nable si la quantité du composant ajouté s'élAve au- dessus de 0,01 g/litre Pour que l'effet de l'addition soit net, on ajoute avantageusement le composant tellure dans une quantité non inférieure à 0,02 g/litre, et de préférence même de 0,04 g/litre. Lorsque la concentra- tion du composant tellure ainsi ajouté augmente exagé- rément, on remarque que l'effet de l'addition de ce compo- sant décline. Par conséquent, la quantité du composant doit être maintenue en dessous de 5,0 g/litre. On peut aussi envisager d'ajouter l'un des composants cadmium et tellure à l'oxyde d'argent divalent et l'autre à l'électrolyte alcalin. Par ailleurs, l'un des deux composants pourrait être ajouté uniquement, soit à l'oxyde d'argent divalent, soit à l'électrolyte alca- lin, et l'autre, en partie à l'oxyde d'argent divalent et en partie à l'électrolyte alcalin. Il est également permis d'ajouter les deux composants en partie à l'oxyde d'argent divalent et en partie à l'électrolyte alcalin. Lorsqu'un des composants cadmium et tellure est ajouté seulement à l'oxyde d'argent divalent et l'autre seulement à l'électrolyte alcalin, les limites inférieu- res des quantités de ces éléments ainsi ajoutées sont ? égales aux limites inférieures des quantités des compo- sants lorsqu'ils sont ajoutés uniquement à l'oxyde d'ar- gent divalent ou à l'électrolyte alcalin. Lorsque le composant cadmium est ajouté en partie à l'oxyde d'ar- gent divalent et en partie à l'électrolyte alcalin, la quantité de ce composant incorporée dans l'oxyde d'.ar- gent divalent doit dépasser 0,01% en poids et celle dans l'électrode alcaline doit dépasser 0,02 g/litre. Lorsque le composant cadmium, le composant tellure et le composant auxiliaire sont incorporés seu- lement dans l'oxyde d'argent divalent, la quantité de composant cadmium doit dépasser 0,03% en poids comme cadmium métal, celle du composant tellure doit dépasser 0,01% en poids comme tellure métal et celle du composant auxiliaire doit dépasser 0,01% en poids. L'addition du composant auxiliaire tel que le thallium contribue no- tablement à l'amélioration de la stabilité de la pile à l'oxyde d'argent divalent. La limite supérieure de la quantité totale des composants cadmium, tellure et auxiliaire ajoutés à l'oxyde d'argent divalent est avantageusement limitée au voisinage de 10%o en poids. Si le total dépasse cette limite supérieure, les composants ajoutés abaissent la pureté de l'oxyde d'argent divalent et par conséquent diminuent la quantité de courant électrique qui peut ttre produite par la pile. Si des composants auxiliai- res ils que le thallium sont ajoutés au-delà de leurs limites supérieures de 3% en poids pour chacun, leurs quantités en surplus n'amènent pas d'effet supplémentaire ainsi qu'on le constate. Néanmoins, lorsque ces compo- sants auxiliaires sont utilisés comme charges inertes lors du pressage de l'électrode positive de la cellule, la quantité totale de cadmium, tellure et composants auxiliaires peut dépasser 10% en poids de façon semblable à l'utilisation de composants cadmium et tellure comme charges inertes. Dans ce cas, une augmentation du total au-delà de la limite supérieure de 10o en poids ne risque pas de dégrader la stabilité de l'oxyde d'agent divalent. De mnme que le composant cadmium et le compo- sant tellure, les composants auxiliaires tels que le thallium, le plomb, le germanium, le mercure, lytrium, l'étain, le tungstène, le lanthane et les éléments terres rares peuvent être utilisés sous la forme d'oxydes, de métaux, de sels et de composés intermétalliques. Lorsqu'on ajoute les composants cadmium, tel- lure et auxiliaires à l'électrolyte alcalin, leurs ef- fets commencent à se manifester lorsque les quantités de cadmium et de tellure dépassent chacune 0,01 g/litre et que le total de la quantité de composants auxiliaires dépasse 0,01 g/litre. On ne peut s'attendre à ce que les effets de ces composants augmentent de manière visi- ble si le total de leurs quantités dépasse 10g/litre. Lorsque les composants cadmium et thallium, étain, yttrium et autres auxiliaires qui sont légèrement solubles dans les alcalins sont ajoutés à l'électrolyte, la grosseur de particule de ces substances ne dépasse avantageusement pas le nombre de mailles 60. Suivant une possibilité, les composants cadmium et tellure et les composants auxiliaires tels que le thallium peuvent être ajoutés en partie à l'oxyde d'ar- gent divalent et en partie à l'électrcyte alcalin. Sur la figure unique annexée, on voit la re- présentation schématique d'un appareil pouvant être uti- lisé pour déterminer la stabilité d'une pile à l'oxyde d'argent divalent. Dans les exemples de réalisation cités ci-après, le dispositif de la figure a été utilisé pour mesurer le taux de gazéification de la pile à l'oxyde d'argent divalent, le dispositif incluant un tube de verre gradué 1, un électrolyte alcalin 2, un échantillon de 1 gramme d'oxyde d'argent divalent 3, un bain 4 à température constante et de l'eau chaude 5 à 40 C. EXEMPLE 1 Dans 1000 cm3 d'eau désionisée, 100 g d'oxyde d'argent divalent sec, synthétisé à partir de nitrate d'argent et de persulfate de potassium dans une solution alcaline, ont été dispersés par agitation. Dans la dis- persion résultante, l'oxyde de cadmium servant de source de cadmium et un dioxyde de tellure servant de source de tellure ont été ajoutés dans des quantités variées indiquées au tableau I et remués pendant 10 minutes. Le mélange obtenu.a été ensuite filtré et séché. Séparé- ment dans une solution aqueuse d'hydroxyde de potassium à 40% (en poids) servant d'électrolyte pour une pile, on a ajouté de l'oxyde de cadmium servant de source de cadmium et du dioxyde de tellure servant de source de tellure avec les quantités variées indiquées au Tableau I et ils ont été parfaitement dispersés ou dissous. Dans la solution résultante, l'oxyde d'argent divalent mention- né ci-dessus a été laissé reposer pendant 240 heures à 40 0C. Le volume du gaz produit au cours de ce repos a été mesuré pour évaluer la formation d'oxygène. Les ré- sultats sont portés au Tableau I. TABILEAU I Teneur en oxyde Teneur en hydroxyde Taux de d'argent divalent de potassium au Exp. (% en poids) (g/litre) gazfi- (gTltre) " cation n Cd Te Cd Te l/g- 2_o h) 1 - - 627 2 - 0,30 - - 950 3 0,50 - - - 264 4 0,01 0,005 - - 291 0,03 0,01 - - 205 6 0,10 0,10 - - 98 7 0,03 0,10 - - 65 8 0,60 0,29 - - 54 9 2,50 2,47 - - 48 10,0 5,80 - - 45 11 0,30 - - 0,20 63 12 - - 0,01 0,01 320 13 - - 0,03 0,02 198 TAEIOAU- I sui-te eneur en o-:yde dsargent divaleni; Cd T3e 0,20 0,20 0, 01 0,03 0,30 0,05 0,01 O,O1 0,10 0,10 Teneur en hydroxyde de potassium X, 3Te 0705 0,05 0 À0 0)05 0.30 0,10 I 0 0750 3,0 1,0 9,5 1,5 0,50 0,20 0,50 = 0,50 0,02 0,02 0,30 0,02 0,10 0,10 les expériences n 1 à 3 étaient des expérien- ces comparatives dans lesquelles on n'utilisait pas le cadmium et le tellure, soit dans l'oxyde d'argent diva- lent, soit dans l'électrolyte. L'experience n 4 incor- porait à la fois le cadmium et le tellure dans l'oxyde d'argent divalent avec des quantités tombant en dessous des limites inférieures spécifiées dans l'invention et par conséquent sans eéussir à influer suffisamment sur la production du gazo Les expériences 5 à 26 ont été des exemples de démonstration de l'invention et ont in- corporé à la fois le cadmium et le tellure dans la cel- lule d'oxyde d'argent divalent comme spécifiéo Iexpé- rience n 5 dans laquelle on emploie le cadmium et le tellure avec des quantités correspondant à leurs limites respectives inférieures selon l'invention de 0,3% et 0,01% ont fourni de meilleurs résultats que l'expérience n 3 qui utilisait le cadmium avec la quantité de 0,50%. Exp. n 17 22 Taux de gazéifi- cation -S'/g- 3t, ' ' 1 A Ce contraste démontre bien l'effet multiplié de l'addi- tion des deux composants cadmium et tellure. Les expé- riences no 6 à 10 ont été des exemples utilisables et favorables de l'invention, avec des volumes de gaz produits au cours d'un repos de 240 heures, toujours en dessous de cm3 par gramme. Parmi eux, l'expérience n 10 incor- porant à la fois le cadmium et le tellure avec des quan- tités supérieures à celles nécessaires, ont montré des résultats non nettement améliorés par rapport à ceux de l'expérience n 9. Ce fait indique clairement que l'ad- dition des deux éléments dépassant au total la limite supérieure de 10% n'amène pas d'effet supplémentaire. L'expérience no 11 a été un exemple de démonstration incorporant le cadmium dans l'oxyde d'argent divalent et le tellure dans l'électrolyte. Les expériences nO 12 à 19 sont des exemples de démonstration dans lesquels on in- corpore à la fois le cadmium et le tellure dans l'élec- trolyte. Les expàtencesn 20 à 26 sont des exemples de réalisation dans lesquels on incorpore le cadmium et le tellure partiellement dans l'oxyde d'argent divalent et partiellement dans l'électrolyte. Tous ces exemples ont fourni des résultats également favorables. *EXEMPLE 2 Dans ooo1000 cm3 d'eau désionisée, 100 g d'oxyde d'argent divalent sec synthétisé de la même manière qu'in- diqué à l'exemple 1 ont été dispersés par agitation. Dans la dispersion résultante, Cd (OH)2 comme source de cadmium, TeO2 comme source de tellure et PbO, T1l203, GeO2 et HgO respectivement comme sources de plomb, de thallium, de germanium et de mercure ont été ajoutés en quantités diErses indiquées au Tableau II sous la forme de dispersions aqueuses et ont été remuées pendant minutes. Le mélange obtenu a été ensuite filtré et séché. Le mélange séché obtenu de la sorte a été éprouvé quant à sa stabilité dans une solution aqueuse à 40% (en poids) d'hydroxyde de potassium. Le volume de gaz produit au cours des 240 heures du mélange reposant dans la solution a été mesuré. On a étudié l'oxyde d'argent la solution a été mesuré. On a étudié!'oxyde d'argent divalent pour connaître la teneur tifs. Les résultats sont indiqués TABLEAU II des composants addi- au Tableau II. Teneur en oxyde d'argent divalent (% en poids) Cd Te Pb Tl - - 0,50 - - - - 0,50 0,03 0,03 0,03 0,03 0,10 0,10 0,30 0,30 0,30 0,30 0,30 3,0 ,0 3,0 1,0 0, 01 0,01 0,01 0,01 0,01 0,05 0,05 0,10 0,10 0,10 0,10 0,10 3'o 2,0 2,0 0, 50 0,01 0,01 - U,U 0,05 - - 0,05 0,10 - - 0,10 0,05 3,0 2,5 0,05 1,0 2,5 0,30 Les exrdence no 27 à 30 ces comparatives ne comportant ni mais avec incorporation seulement Ge Taux de gazé ifi- cation (4tú1/g - jI 240 h) - - 299 - - 386 0,50 - 495 - 0,50 281 - - 157 - - 130 0,01 - 149 - 0,01 133 - - 65 - - 49 - - 17 _ - 7 0,10 - 13 - 0,11 9 _- 8 - - 5 - -.14 - - 4 _ _ 6 ont été des expérien- cadmium ni tellure, de Pb, Tl, Ge et Hg. Les expérienoes no 31 à 34, qui incorporaient du cadmium du cadmium et du tellure dans des quantités correspon- dant aux limites inférieures respectives selon l'inven- tion et qui comprenaient en outre Pb, Tl, Ge et Hg, cha- cun dans une quantité de 0,01%, ont fourni des résultats plut8t meilleurs que l'essai no 5 de l'exemple 1 qui Exp. no 28 33 38 43 - 248 P69 n'incorporait aucun des composants auxiliaires. Les ex- périences n 35 à 41 ont été des exemples de réalisation incorporant du cadmium et du tellure et soit ?b, soit d'autres composants auxiliaires avec des quantités légè- rement plus grandes. En comparaison avec les résultats de l'expérience no 7, celles des expériences no 57 à 41 indiquent clairement les effets évidents de l'addition de Pb, Tl, Ge et Mg. Les expériences n 42 à 45 sont des exemples de réalisation incorporant le cadmium et le tellure et soit Pb, soit d'autres composants auxiliai- res avec des quantités légèrement plus grandes et impli- quant par conséquent une très basse vitesse de gazéifi- cation. EXEMPLE 3 On a lavé à l'eau de l'oxyde d'argent divalent synthétisé de la même manière qu'indiqué à l'exemple 1. Dans l'eau l'oxyde d'argent divalent lavé et le cadmium, le tellure, le plomb et le germanium qui lui sont ajou- tés dans les quantités variées indiquées au Tableau III ont été agités. Le mélange résultant a été filtré et séché. Séparément, dans une solution aqueuse d'hydroxyde de potassium à 40% (en poids), le cadmium, le tellure, le thallium et le mercure ont été inclus dans les quan- tités variables indiquées au Tableau III de façon à obte- nir un électrolyte. Le mélange sec obtenu ci-dessus a été laissé reposer dans l'électrolyte à 40oC pendant 240 heures. Le volume de gaz produit au cours du repos pendant ces 240 heures a été mesuré. L'oxyde d'argent divalent et l'électrolyte alcalin ont été étudiés quant à la teneur des composants additifs. Les composants ad- ditifs utilisés dans le cas présent étaient sous les PbOÀ formes CdO, TeO2,NGe02, T1203 et HgO. Les résultats sont représentés au Tableau III. Teneur en oxyde d'argent divalent (ó en poids) Tl H_ Lb - - 0,1 0,1 -. - - 0,05 0,05 - - 0,05 - 0C1 - - 0,05 0,1 - - O,i l Ge 0,05 0,05 0,1 TABLEAU III Teneur en hydroxyde de potassium (g/litre) Cd O,3 0,3 0,3. 0,3 0,3 0,3 0, 3 0,3 Te T1 - 021 - 0,1 - 0,1 0,1 - 0,1 0,1 0,1 0,1 0,1. 0,1 - 0,1 0,1 0,1 - H- Pb 0,1 0,1 0,1 0e1 0 l., Ge 0,1 0,1c 0,1 0,05 0,05 0905 0,05 Taux de gazéification (Al/g. 240h) i,.5 l 5 1$8 i Exp. n0 Cd 0,3 0,3 0,3 0,3 0,3 0,3 Te 0,1 0,1 0, 1 0,1 0, 1 0,1, 0,1 0,157 0,3 0,1 0,,05 OeO5 ,;, L t i; , - e. t Dans les expériences d'essai, on a utilisé le cadmium et le tellure avec leurs quantités respecti- vement fixées, à savoir 0,3% en poids et 0,1% en poids pour être ajoutés à l'oxyde d'argent divalent, et 0,3g/ litre et 0,1 g/litre pour être ajoutés à l'électrolyte, tandis que les quantités des composants T1, Hg, Pb et Ge ont été utilisées en combinaisons variées. On a tou- jours obtenu de bons résultats dans toutes les- expérien- ces d'essais. Les résultats montrent que ces composants sont également efficaces, qu'ils soient ajoutés à l'oxy- de d'argent divalent ou à l'électrolyte. EXEMPLE 4 De l'oxyde d'argent divalent synthétisé de la même manière qu'indiqué à l'exemple 1 a été lavé à l'eau. Dans l'eau l'oxyde d'argent divalent lavé et Y203, Sn02, W03, La203, Ce02, Sm203 et ZnO utilisés sous la forme de dispersions aqueuses comme sources d'yttrium, d'étain, de tungstène, de lanthane, de cérium, de sama- rium et de zinc et qui lui sont ajoutés selon les quan- tités diverses indiquées au Tableau IV, ont été agités pendant 10 minutes. De mélange obtenu a été ensuite fil- tré et séché. On a essayé le mé.ange sec quant à sa-sta- bilité dans une solution aqueuse d'hydroxyde de potassium à 40% (en poids) à 40 0 pendant 240 heures. On a mesuré le volume de gaz produit au cours du repos. L'oxyde d'ar- gent divalent a été étudié quant à la teneur des compo- sants additifs. Les résultats sont ceux indiqués au Ta- bleau IV. TABLEAU IV Teneur en oxyde d'argent divalent (% en poids) Cd Te Y Sn W La Ce Sm Taux de ga- zéifi- cation (n4/g. Zn 240h_ 0,50 0,01 0,01 0,01 - 0,01 - 0,01 - 0,05 - 0,05 - 0,05 - 0,10 0,10 0,10 - 0, 10 - 0,10 - 0,50 - 1,0 0,50 2,0 - 3,0 - -- - - - 379 0,50 - - - - - 351 - - 0,50 - - 480 - - - 0,50 317 -- - 153 0,01 - - - - 165 - 0,01 - - - 177 - -. - 0,005 0,005 175 - - 0,05 - - - 50 - - - 0,05 - - 56 - - 0,05 61 - _ _ - - 15 0,10- - - - - 26 - - 0,05 - - 0,05 22 - - - - 0,10 - 14 - - - 0,30 - - 7 0,50 - - - 0,50 - 6 1,0 - 1,0 - - - 5 3,0 - 3,0 - - - 5 Les expériences nO 58 à 61 sont des expériences comparatives danslesquelles on n'a utilisé ni cadmium ni tellure, mais dans lesquelles on a incorporé indépen- damment Y, Sn et Zn. Les expériences nO 62 à 65, qui in- cluaient le cadmium et le tellure dans des quantités correspondant à leurs limites respectives inférieures selon l'invention et qui comprenaient en outre Y, Sn, W, etc., chacun avec une quantité d'environ 0,01%, ont fourni des résultats nettement meilleurs que l'expérience nO 5 de l'exemple 1 qui n'incorporait aucun des autres composants sélectionnés tels que Y et Sn. Les exemples no 66 à 72 sont des exemples de réalisation incorporant Exp. no 62 67 7o 72 0,03 0,03 0,03 0,03 0,10 0,10 0,10 0,30 0,30 0,30 0,30 1,0 3,0 ,0 ,0 _ _ le cadmium et le tellure et l'yttrium et d'autres compo- sants auxiliaires dans des quantités légèrement plus grandes. En composaison avec les résultats de l'expérien- ce no 7, ceux des expériences no 69 à 72 indiquent clai- rement les effets manifestes de l'addition de Y, Sn, la, etc.. les expériences no 73 à 76 sont des exemples de réalisation incorporant le cadmium et le tellure et d'au- tres composants auxiliaires dans des quantités encore plus grandes. les résultats de ces essais indiquent que l'addition en surplus de ces composants n'amène pas d'amélioration supplémentaire. EXEMPIE 5 L'oxyde d'argent divalent a été synthétisé par la réaction du nitrate d'argent sur du persulfate de potassium en solution alcaline. Dans la synthèse, une solution de nitrate d'argent utilisé comme matière pre- mière a été légèrement acidifiée par de l'acide nitri- que. Dans cette solution on a ajouté du cadmium et du tellure sous la forme d'oxydes dans les quantités diver- ses indiquées au Tableau V et un nombre variable (aucun d'une expérience d'essai) du groupe de composants auxi- liaires, c'est-à-dire, yttrium, étain et tungstène et samarium, qui a été ajouté sous la forme d'oxydes avec les quantités diverses indiquées également au Tableau V, y ont été dissous ou dispersés. La solution ou dis- prsion résultante a été utilisée pour la synthèse de l'oxyde d'argent divalent. les échantillons d'oxyde d'ar- gent divalent obtenus dans les diverses expériences ont été étudiés quant au taux de gazéification. les résultats sont représentés au Tableau V. TABLEAU V Teneur en oxyde d'argent divalent (% en poids) Taux de Exp. gazéification no Cd Te Y Sn W Sm l. 20 h) 77 0,28 0,12 - - - 67 78 0,32 0,10 0,12 - - - 14 79 0,20 0,10 - 0,09 - - 24 0,30 0,11 - - 0,10 - 23 81 0,32 0,12 - - - 0,13 17 On notera que d'après les indications de ce tableau que si du cadmium et du tellure sont incorporés après formation d'oxyde d'argent divalent ou s'ils sont incorporés avant la formation les résultats sont presque identiques à ceux obtenus dans les expériences no 69 à 72 du Tableau IV. Quand on a effectué l'essai pour déterminer le taux de gazéification en amenant les échantillons à reposer dans une solution aqueuse d'hydroxyde de sodium à 40% à 400C pendant 240 heures, les résultats ont été pratiquement les mêmes que ceux représentés dans le tableau ci-dessus. EXEMPLE 6 Dans 1000 cm3 d'eau désionisée, 100 g d'oxyde d'argent divalent sec synthétisé de la même manière qu'in- diqué à l'exemple 1 ont été complètement dispersés par agitation. Dans la dispersion résultante, Cd(OH)2 comme source de cadmium, le métal tellure en poudre comme source de tellure et des composants auxiliaires incluant Y203 et Al203 respectivement comme source d'yttrium et d'alu- minium, ainsi que du métal étain en poudre et du métal sélénium en poudre comme sources d'étain et de sélénium ont été ajoutés dans les quantités diverses indiquées au Tableau VI et intimement mélangés. Le mélange résul- tant a été filtré et séché. Séparément, dans une solution aqueuse à 40% (en poids) d'hydroxyde de potassium, prévue pour servir d'électrolyte dans une pile, CdO, TeO2, Y203, 1203' SeO02, La203, ZnO et SnO2 ont été ajoutés dans les quantités diverses indiquées au tableau V. Dans la solution basique résultante, le mélange sec mentionné ci-dessus a été laissé reposer pendant 240 heures et é8udié pour déterminer son taux de gazéification. Les résultats sont représentés au Tableau VI. TABLEAU VI Teneur en oxyde d'argent divalent (% en poids) Cd Te 0,3 0,3 0,3 0,3 0,3 0,3 0,1 0,1 0,1 0,1 0,1 0,1 0,1 oe y N N m y o03 Y 0,01 Sn005 Oe005 n N M A1 0,1 Se 0,005 la 0,1 A1 Teneur en hy Cd Te 0,5 0,5 0,5 0,5 0,5 0,5 0, 1 0,1 0,1 rdroxyde de potassium Taux de M/litre) gazéification (Ml/g. 240 h) Y 0,01 La 0,005 Y 1,0 Se 0,1 Ai _ Al 0,01 Al Se 0,05 0,05 Zn Sn 0,005 0,005 La Sn 0,5 0,5 o Exp. n u Co Ln ré) os %o Teneur en oxyde d'argent divalent (% en poids) Cd Te - 0,1 Y - - 0,3 - 0,1 Y - - 0,3 - 0,1 Y - 0,3 0,3 - - Sn - 0,1 0,3 - - Sn - 0,1 0', 1 0,3 - - Sn - 0,1 TABLEAU VI (suite) Teneur en hydroxyde de potassium (g/litre) Cd Te 0,01 - - - - 0,05 - - - - - 0,01 - - - - 0,04 - - - Taux de gazéification (.t4l/g. 240 h) Exp. no On voit par les valeurs fournies par le tableau VI que lorsqu'on ajoute du cadmium et du tellure à loxy- de d'argent divalent et de l'yttrium et d'autres compo- sants auxiliaires à l'électrolyte comme dans les expérien- ces no 82 à 85 et 86 et 87 on obtient de meilleurs résul- tats que lorsque l'addition de composants asiliaires est omise comme dans le. xpérience nO 4- et lorsque de tels composants auxiliaires sont ajoutés es. pLus grande quan- tité comme dans les expériences no 86 et 87, la stabilité est encore meilleure. Les expériences no 88 et 89 sont des exemples de réalisation incorporant le cadmium dans l'électrolyte et ajoutant le tellure9 soit à l'électro- lyte, soit à l'oxyde d'argent divalent et l'expérience no 90 a été une expérience comparative omettant l'incor- poration de composants auxiliaires. La comparaison de leurs résultats montre clairement que de tels exemples de réalisation conformes à la présente invention procu- rent de meilleurs résultats. Les exemples n 93 à 95 et 96 à 98 sont des exemples de réalisation incorporant le cadmium ou le tellure dans des quantités correspondant à leurs limites inférieures respectives selon l'invention. Dans les expériences no 93 à 95, on aajouté du tellure et de l'yttrium par quantités égales. Dans l'expérience no 93 on n'a pas incorporé de cadmium, tandis que l'ex- périence no 94 on a incorporé du cadmium avec une concen- tration de 0,01 g/litre. La comparaison de ces résultats montre que l'addition de cadmium manifeste déjà son effet, même lorsque la quantité de cadmium ajoutée est très fai- ble. Dans les expériences n 96 à 98, on a ajouté du cad- milum et de l'étain par quantités égales. Dans l'expérience no 96 il n'y a pas de tellure incorporé, tandis que dans l'expérience no 97 -on a incorporé du tellure avec une concentration de 0,01 g/Jitre. La comparaison des résul- tats indique que l'addition de tellure manifeste son effet * lorsque la quantité de tellure ajoutée est très faible. Dans les expériences d'essai indiquées ci-dessus, l'élec- trolyte utilisé était de l'hydroxyde de potassium. Lorsqu'on a répété les expériences avec de l'hydroxyde de sodium les résultats ont été assez semblables. EXEMPLE 7 Dans 1000 cm3 d'eau désionisée, on a dispersé de façon parfaite par agitation 100 grammes d'oxyde d'ar- gent divalent sec synthétisé de la même façon que décrit à l'exemple 1. Dans la dispersion résultante, on a ajouté une source de cadmium différente avec une quantité varia- ble indiquée au Tableau VII et on l'a mélangé intimement. Le mélange résultant a été filtré et séché. Dans un élec- trolyte qui était une solution aqueuse d'hydroxyde de potassium dans certaines expériences et une solution aqueuse d'hydroxyde de sodium dans d'autres expériences, on a ajouté une source de tellure diverse avec la quan- tité variable indiquée au Tableau VII pour déterminer le taux de gazéification. les résultats sont représentés au Tableau VII. TABLEAU VII Source de Cd Exp. pour addition nO à AgO Teneur de Cd (% en poids) dans AgO Source de Te pour addition à l'électrolyte Teneur de Te dans la base (g/litre) Genre de solution alcaline Taux de azéification fUl/. 240 h) 99 Od(OH)2 Poudre de Cd métallique 101 CdS 102 Cd(N3) 103 OdO 104 Cd(OH)2 0, 30 l! It It " I H6TeO6 Na2TeO3 Poudre de Te métallique TeO2 H6TeO6 TeO2 0, 20 0,20 0,10 0,05 0,10 0,10 KOH tl tl tI NaOH i, 4% en n'. 0s %iO Les expériences no 99 à 104 sont des exemples de réalisation faisant usage de diverses sources de cad- mium et de diverses sources de tellure. Les valeurs de la table ci-dessus montrent que les résultats sont pra- tiquement les mêmes, bien qu'ils varient légèrement avec le genre des sources de cadmium et de tellure utilisées. EXEMPLE 8 De l'oxyde d'argent divalent synthétisé de la même manière qu'indiqué à l'exemple 1 a été lavé à l'eau. Dans l'eau, l'oxyde d'argent divalent lavé et les compo- sants de Cd, Te, Tl, Pb, Y et Sn qui lui sont ajoutés dans les quantités diverses indiquées au Tableau VIII ont été remués. Le mélange résultant a été filtré et séché. L'échantillon d'oxyde d'argent séché ainsi obtenu a été moulé dans une machine à pillules sous une pres- sion de 4 tonnes/cm2, de façon à produire des comprimés pesant 0,5 g chacun et mesurant 10 mm de diamètre. Les comprimés avaient une épaisseur d'environ 1 min. Séparé- ment, dans une solution aqueuse à 40% (en poids) d'hy- droxyde de potassium prévue comme électrolyte dans une pile, on a ajouté Cd(OH)2, du tellurate de sodium, T1203, PbO, Y203 et SnO2 dans des quantités calculées pour donner les diverses concentrations indiquées au Tableau VIII. Dans la solution alcaline résultante, les comprimés mentionnés ci-dessus snnt amenés à reposer pen- dant 240 heures, puis éprouvés quant au taux de gazéifi- cation. Dans le dispositif d'essai, les comprimés ont été placés pour éviter qu'aucun d'entre eux ne tombe sur un autre. Les résultats sont représentés au Tableau VIII. :,4V) 8269 TALAU -II TABLEAU ViIII Teneur en oxy:de d 'argent divalent (ó en poids) jxp. n Cd Te T1 Teneur en hydroxyde de potassium (e/litre) Taux de gazSéification $1/g. 240h) Cd Te Ti 108 0,3 0,1 - 0,3 0,1 0,1 0,3 001 0,1 - 109 2,0 0,5 - - - - 111 - - 112 0,3 - - 113 5,0 1,0 1,0 0,5 0,5 - S0 0,1 0,5 0,2 0,5 0,2 0,5 0,2 0,5 0,2 ,0 1,0 ,0 1,0 Pb On 0,5 0,5 Pb Oe5 0,5 0,5 Y 1,0 114 10,0 2,0 2,0 ,0 2,0 2,0 De façon générale, la matière de l'électrode positive est moulée en comprimés sous une pression de l'ordre de 4 tonnes/cm2 et sous la forme de comprimés mis en place dans une pile. Dans cet exemple par consé- quent les échantillons d'oxyde d'argent divalent. ont été éprouvés quant au taux de gazéification dans des condi- tions approchant de celle de la réaction qui se déroule dans une pile réelle. Tl'expérience n 105 a été une expé- rience comparative qui a omis l'incorporation de compo- sants additifs. Comme les cristaux d'oxyde d'argent di- valent ont été exposés à des sollicitations au cours du moulage, le taux de gazéification obtenu dans cette expé- rience d'essai a été supérieure à celui de l'expérience n 1 utilisant de l'oxyde d'argent divalent en poudre. L'expérience n 106 était un exemple incorporant seule- ment du cadmium et du tellure, tandis que l'expérience n 107 incorporait du thallium en plus du cadmium et du m___ D.S tellure. Dans ces deux expériences d'essai, on a enre- gistré un plus grand taux de gazéification que lorsque les mêmes échantillons étaient soumis à l'essai sous leur forme pulvérulente non agglomérée, à cause de l'ef- fet de la contrainte. Néanmoins, le résultat indique clairement un effet manifeste de l'incorporation des composants additifs par contraste avec les résultats de l'expérience no 105. Les expériences nO 108 et 109 sont des exemples de réalisation dans lesquels le nombre des composants additifs et leurs quantités ont été augmentés. Dans ces expériences d'essai, les taux de gazéification ont été abaissés de façon correspondante. Les expérien- ces nO 110 et 111 sont des exemples de réalisation dans lesquels les composants additifs ont été incorporés seu- lement dans l'électrolyte. les résultats de ces expérien- ces d'essai sont semblables à ceux obtenus dans des ex- périences d'essai dans lesquelles les composants additifs ont été incorporés dans l'oxyde d'argent divalent. les expériences no 113 et 114 sont des exemples de réalisa- tion utilisant des composants additifs dans de plus gran- des quantités. Le résultat montre que l'addition exagérée de ces composants n'amène pas d'amélioration discernable par l'effet de leur addition. REVEIMIC}AIONS 1. Pile à l'oxyde d'argent divalent, conte- nant un électrolyte alcalin et incluant une électrode positive formée principalement d'oxyde d'argent divalent, caractérisée en ce qu'un composant cadmium et un compo- sant tellure sont contenus dans au moins l'oxyde d'ar- gent divalent ou dans au moins l'électrolyte alcalin. 2. Pile à l'oxyde d'argent divalent selon la revendication 1, caractérisée en ce que ledit compo- sant cadmium est inclus dans ledit oxyde d'argent diva- lent, avec une concentration non inférieure à 0,03% en poids. 3. Pile à l'oxyde d'argent divalent selon la revendication 1, caractérisée en ce que ledit compo- sant cadmium est incorporé dans ledit électrolyte alca- lin, avec une concentration non inférieure à 0,03 g/litre. 4. Pile à l'oxyde d'argent divalent selon la revendication 1, caractérisée en ce que ledit composant cadmium est inclus dans ledit oxyde d'argent divalent avec une concentration non inférieure à 0,01% en poids et incorporé dans ledit électrolyte alcalin avec une concentration non inférieure à 0,02 g/litre 5. Pile à l'oxyde d'argent divalent selon la revendication 1, caractérisée en ce que ledit compo- sant tellure est inclus dans ledit oxyde d'argent diva- lent avec une concentration non inférieure à 0,01% en poids. 6. Pile à l'oxyde d'argent divalent selon la revendication 1, caractérisée en ce que ledit compo- sant tellure est incorporé dans ledit électrolyte alca- lin avec une concentration non inférieure à 0,02 g/litre. 7o Pile à l'oxyde d'argent divalent selon la revendication 1, caractérisée en ce que ledit compo- sant tellure est contenu dans ledit oxyde d'argent di- valent avec une concentration non inférieure à 0,02% en poids.et dans ledit électrolyte alcalin avec une concen- tration non inférieure à 0,02 g/litre. 8. Pile à l'oxyde d'argent divalent selon la revendication 1, caractérisée en ce que ledit compo- sant cadmium a été ajouté à l'état de suspension audit électrolyte alcalin. 9. Pile à l'oxyde d'argent divalent selon la revendication 1, caractérisée en ce que l'incorpora- tion dudit composant cadmium et dudit composant tellure dans ledit oxyde d'argent divalent est obtenue en con- fectionnant une boue d'oxyde d'argent divalent par réac- tion d'un hydroxyde alcalin, de nitrate d'argent et d'un agent oxydant, par l'addition desdits composants à la- dite boue et par leur mélange dans celle-ci. 10. Pile à l'oxyde d'argent divalent selon la revendication 1, caractérisée en ce que l'incorpora- tion dudit composant-cadmium et dudit composant tellure dans ledit oxyde d'argent divalent est obtenue en produi- sant l'oxyde d'argent divalent par réaction d'un hydroxyde alcalin, de nitrate d'argent et d'un agent oxydant, par le séchage dudit oxyde d'argent divalent, par la disper- sion à nouveau de l'oxyde d'argent divalent séché dans un fluide de dispersion et ensuite par l'addition desdits composants à la dispersion résultante. 11. Pile à l'oxyde dargent selon la revendi- cation 1, caractérisée en ce que l'incorporation dudit composant cadmium et dudit composant tellure dans ledit oxyde d'argent divalent est obtenue en produisant l'oxyde d'argent divalent par réaction d'un hydroxyde alcalin, de nitrate d'argent et d'un agent oxydant, par séchage de l'oxyde d'argent divalent produit et ensuite par le mélange desdits composants par voie mécanique avec l'oxyde d'argent divalent séché. 12o Pile à l'oxyde d'argent divalent selon la revendication 1, caractérisée en ce que la réaction de formation de l'oxyde d'argent divalent en utilisant une solution de nitrate d'argent, une solution alcaline, un agent oxydant et de l'eau est effectuée avec ledit composant cadmium et ledit composant tellure incorporés ?635269 ji dans les matières premières servant à la formaTion de l'oxyde d'argent divalent. 13. Pile à l'oxyde d'argent divalent selon la revendication 1, caractérisée en ce que ledit compo= sant cadmium et ledit composant tellure, lorsóiu ils sont inclus dans ledit oxyde d argent divalent, y sot compris avec des quantités telles que le rapport du cadmium au tellure ne soit pas inférieur à 092 14. Pile à l'oxyde d'argent diTalen; selon la revendication 13, caractérisée en ce que ledit rapport est supérieur à 0,5. 15. Pile à l'oxyde d'argent selon la revendi- cation 1, caractérisée en ce que le total des quantités de composant cadmium et de composant tellure contenus dans ledit oxyde d'argent divalent n4est pas supérieur à 10% en poids. 16. Pile à l'oxyde d'argent divalent selon la revendication 1, caractérisée en ce que ledit compo- sant cadmium est au moins un corps choisi dans le groupe constitué par l'oxyde de cadmium, l'hydroxyde de cadmium, le métal cadmium pulvérulent, le sulfure de cadmium, le sulfate de cadmium, le nitrate de cadmium, le stéarate de cadmium, le formate de cadmium et le séléniure de cadmium. 17o Pile à l'oxyde d'argent divalent selon la revendication 1, caractérisée en ce que ledit -compo- sant tellure est au moins un corps choisi dans le groupe constitué par le dioxyde de tellure, le trioxyde de tel- lure, le métal tellure pulvérulent, l'acide tellurique, l'acide tellureux, les sels alcalins d'acide tellurique et les sels alcalins de l'acide tellureux. 18. Pile à l'oxyde d'argent divalent selon la revendication 1, caractérisée en ce que ledit compo- sant cadmium et ledit composant tellure, lorsqu'ils sont contenus dans ledit électrolyte alcalin, sont inclus dans celui-ci avec des concentrations respectives non inférieures à 0,03 g/litre et non inférieures à 0X01 g/ litreo 19. Pile à l'oxyde d'argent divalent selon la revendication 14, caractérisée en ce que ledit compo- sant cadmium est contenu avec une concentration comprise dans la gamme de 0,03 à 10 g/litre et en ce que ledit tellure est dans une concentration comprise dans la gamme allant de 0,04 à 5,0 g/litre. 20. Pile à l'oxyde d'argent divalent selon la revendication 8, caractérisée en ce que ledit compo- sant cadmium, lorsqu'il est ajouté à l'électrolyte alca- lin, présente une grosseur de particule non supérieure à une grandeur de maille de 60. 21. Pile à l'oxyde d'argent divalent contenant un électrolyte alcalin et comportant une électrode posi- tive formée principalement d'oxyde d'argent divalent, caractérisée en ce qu'un composant cadmium et un compo- sant tellure et au moins un composant auxiliaire choisi dans le groupe constitué par le thallium, le mercure, le plomb, le germanium, l'yttrium, l'étain, le tungstène, le lanthane, les éléments de terres rares, le zinc, l'aluminium et le sélénium sont contenus dans au moins l'oxyde d'argent divalent ou dans au moins l'électrolyte alcalin. 22. Pile à l'oxyde d'argent divalent selon la revendication 21, caractérisée en ce que ledit compo- sant cadmium est contenu dans ledit oxyde d'argent di- valent avec une concentration non inférieure à 0,03% en poids. 23. Pile à l'oxyde d'argent divalent selon la revendication 21, caractérisée en ce que ledit compo- sant cadmium est contenu dans ledit électrolyte alcalin avec une concentration non inférieure à 0,01 g/litre. 24. Pile à l'oxyde d'argent divalent selon la revendication 21, caractérisée en ce que ledit compo- sant cadmium est contenu dans ledit oxyde d'argent di- valent avec une concentration non inférieure à 0,03% en poids et dans ledit électrolyte alcalin avec une concen- tration non inférieure à 0,01 g/litre. 25. Pile à l'oxyde d'argent divalent selon la revendication 21, caractérisée en ce que ledit composant tellure est contenu dans ledit oxyde d'argent divalent avec une concentration non inférieure à 0,01% en poids. 26. Pile à l'oxyde d'argent divalent selon la revendication 21, caractérisée en ce que ledit compo- sant tellure est contenu dans ledit électrolyte alcalin avec une concentration non inférieure à 0,01 g/litre. 27. Pile à l'oxyde d'argent divalent selon la revendication 21, caractérisée en ce que ledit compo- sant tellure est contenu dans ledit oxyde d'argent di- valent avec une concentration non inférieure à 0,01% en poids et dans ledit électrolyte alcalin avec une concentration non inférieure à 0,01 g/litre. 28. Pile à l'oxyde d'argent divalent selon la revendication 21, caractérisée en ce qu'au moins un composant auxiliaire est contenu dans ledit oxyde d'ar- gent divalent avec une concentration non inférieure à 0,01% en poids. 29. Pile à l'oxyde d'argent divalent selon la revendication 21, caractérisée en ce qu'au moins un composant auxiliaire est contenu dans ledit électro- lyte alcalin avec une concentration non inférieure à 0,01 g/litre. 30. Pile à l'oxyde d'argent divalent selon la revendication 21, caractérisée en ce qu'au moins un composant auxiliaire est contenu dans ledit oxyde d'ar- gent divalent avec une concentration non inférieure à 0,01% en poids et dans ledit électrolyte alcalin avec une concentration non inférieure à 0,01 g/litre. 31. Pile à l'oxyde d'argent divalent selon la revendication 21, caractérisée en ce que le total de la quantité de composant cadmium, de composant tellure et d'au moins un composant auxiliaire contenu dans ledit oxyde d'argent divalent ne dépasse pas 10% en poids. 32. Pile à l'oxyde d'argent divalent selon la revendication 21, caractérisée en ce que ledit compo- sant cadmium et ledit au moins un composant auxiliaire contenant un élément choisi dans le groupe constitué par le thallium, le mercure, l'étain et l'yttrium sont ajoutés à l'état de suspension audit électrolyte alcalin. 33. Pile à l'oxyde d'argent divalent selon la revendication 21, caractérisée en ce que l'incorpo- ration dudit composant cadmium, dudit composant tellure et dudit au moins un composant auxiliaire dans ledit oxy- de d'argent divalent est effectué en produisant une boue d'oxyde d'argent divalent par la réaction d'un hydroxyde alcalin, de nitrate d'argent et d'un agent oxydant, par l'addition desdits composants à ladite boue et par leur mélange. 34. Pile à l'oxyde d'argent divalent selon la revendication 21, caractérisée en ce que l'incorpora- tion dudit composant cadmium, dudit composant tellure et d'au moins un dit composant auxiliaire dans ledit oxyde d'argent divalent est obtenue en produisant de l'oxyde d'argent divalent par la réaction d'un hydroxyde alcalin, de nitrate d'argent et d'un agent oxydant, par séchage dudit oxyde d'argent divalent, par redispersion de l'oxyde d'argent divalent séché dans un fluide de dispersion et ensuite en ajoutant lesdits composants à la dispersion résultante. 35. Pile à l'oxyde d'argent divalent selon la revendication 21, caractérisée en ce que l'incorpora- tion dudit composant cadmium, dudit composant tellure et d'au moins un dit composant auxiliaire dans ledit oxyde d'argent divalent est effectuée en produisant de l'oxyde d'argent divalent par la réaction d'un hydroxyde alcalin, de nitrate d'argent et d'un agent oxydant par séchage de l'oxyde d'argent divalent produit et ensuite par mélange par voie mécanique desdits composants avec l'oxyde d'ar-gent divalent séché. 36. Pile à l'oxyde d'argent divalent selon la revendication 21, caractérisée en ce que la réaction à la formation d'oxyde d'argent divalent en utilisant une solution de nitrate d'argent et une solutinn alcaline, un agent oxydant et de l'eau est effectuée avec ledit composant cadmium, ledit composant tellure et au moins un dit composant auxiliaire incorporé dans les matières premières pour la formation d'oxyde d'argent divalent. 37. Pile à l'oxyde d'argent divalent selon la revendication 21, caractérisée en ce que ledit compo- sant cadmium est au moins un corps choisi dans le groupe constitué par l'oxyde de cadmium, l'hydroxyde de cadmium,- le métal cadmium en poudre, le sulfure de cadmium, le sulfate de cadmium, le nitrate de cadmium, le stéarate de cadmium, le formate de cadmium et le séléniure de cadmium. 38. Pile à l'oxyde d'argent divalent selon la revendication 21, caractérisée en ce que ledit compo- sant tellure est au moins un corps choisi dans le groupe constitué par le dioxyde de tellure, le trioxyde de tel- lure, le métal tellure en poudre, l'acide tellurique, l'acide tellureux, les sels alcalins de l'acide telluri- que et les sels alcalins de l'acide tellureux. 39. Pile à l'oxyde d'argent divalent selon la revendication 33, caractérisée en ce que ledit compo- sant cadmium et ledit au moins un composant auxiliaire, lorsqu'ils sont ajoutés à l'électrolyte alcalin,présentent une grosseur de particule ne dépassant pas le nombre de mailles 60.